ШИХТОВОЙ СОСТАВ ГЛАЗУРИ
GLAZE COMPOSITION

Изобретение относится к технологии силикатов и касается шихтовых составов глазурей для нанесения на керамическую плитку, изразцы.
Известен шихтовой состав глазури, включающий, мас.%: песок кварцевый 41,5; доломит 11,3; буру 29,9; глинозем 7,9; мел 11,3; поташ 5,4; диоксид циркония 6,6; соду кальцинированную 1,4 [1].
Задача изобретения состоит в повышении термостойкости глазури.
Технический результат достигается тем, что шихтовой состав глазури, включающий песок кварцевый, доломит, буру, глинозем, мел, поташ, диоксид циркония, соду кальцинированную, дополнительно включает оксид олова, свинцовый глет и калиевую селитру, причем компоненты находятся при следующем соотношении, мас.%.: песок кварцевый 71,0-72,0; доломит 1,0-2,0; бура 4,0-6,0; глинозем 2,0-4,0; мел 1,0-2,0; поташ 2,0-4,0; диоксид циркония 4,0-6,0; сода кальцинированная 1,0-2,0; оксид олова 4,0-6,0; свинцовый глет 1,0-2,0; калиевая селитра 1,0-2,0.
В таблице приведены варианты шихтового состава глазури.
Таблица
Компоненты
Составы, мас.%
1
2
3
Песок кварцевый
71,0
71,5
72,0
Доломит
1,0
1,5
2,0
Бура
6,0
5,0
4,0
Глинозем
2,0
3,0
4,0
Мел
2,0
1,5
1,0
Поташ
4,0
3,0
2,0
Диоксид циркония
6,0
5,0
4,0
Сода кальцинированная
2,0
1,5
1,0
Оксид олова
4,0
5,0
6,0
Свинцовый глет
1,0
1,5
2,0
Калиевая селитра
1,0
1,5
2,0
Термостойкость глазури(на грев до 100°С - охлаждение до 20°С в воде), теплосмены
не менее 30
не менее 30
не менее 30
Компоненты измельчают, дозируют в требуемых количествах, смешивают и из приготовленного шихтового состава при температуре 1450-1550°С варят фритту. Расплав гранулируют в воду. Фритту размалывают до полного прохождения через сетку №0056 и подготавливают суспензию влажностью 45-55%. Готовую глазурную суспензию наносят (напылением, поливом, окунанием) на поверхность керамических изделий, сушат на воздухе и обжигают при температуре 1150-1200°С.
Источники информации
1. Кашкаев И.С. и др. Производство лицевых керамических изделий. - М.: Стройиздат, 1977. - С.150-151.